(57)【要約】      （修正有）【課題】比表面積が４５ｍ２／ｇを超える微細な炭酸バリウムを経済的に、かつ環境への負荷も少ない製造方法の提供。【解決手段】水酸化バリウム、塩化バリウム、硝酸バリウム、酢酸バリウム、及び酸化バリウムからなる群より選択される少なくとも１種のバリウム化合物に対し、（ａ）クエン酸及び／又はその塩を添加する工程、（ｂ）二酸化炭素及び／又は炭酸塩化合物を反応させる工程、及び（ｃ）特定の式で表される多塩基カルボン酸、その酸無水物又はその塩の少なくとも一種を添加する工程を含み、該バリウム化合物中のバリウム原子１００モル％に対する、（ａ）クエン酸及び／又はその塩の添加モル％Ａと、（ｃ）前記特定の式で表される多塩基カルボン酸、その酸無水物又はその塩の少なくとも一種の添加モル％Ｂとが、下記式（Ｉ）及び（ＩＩ）を満たす炭酸バリウムの製造方法。６．０≦Ａ＋Ｂ≦１６・・・・（Ｉ）０．０１≦Ａ／Ｂ≦７．０・・（ＩＩ）【選択図】なし【特許請求の範囲】
【請求項１】
炭酸バリウムを製造する方法であって、
該製造方法は、水酸化バリウム、塩化バリウム、硝酸バリウム、酢酸バリウム、及び、酸化バリウムからなる群より選択される少なくとも１種のバリウム化合物に対して、（ａ）クエン酸及び／又はその塩を添加する工程、（ｂ）二酸化炭素及び／又は炭酸塩化合物を反応させる工程、及び、
（ｃ）下記式（１）：
ＨＯＯＣ−Ｘ−（ＣＯＯＨ）ｎ    ・・・・（１）
（式中、Ｘは、２価又は３価の連結基を表し、該連結基は、置換基として水酸基を有していてもよい炭素数１又は２の飽和炭化水素基、炭素数２の不飽和炭化水素基、又は、ベンゼン環由来の基を表す。ｎは、１又は２を表す。）で表される多塩基カルボン酸、その酸無水物又はその塩の少なくとも一種を添加する工程を含み、
該バリウム化合物中のバリウム原子１００モル％に対する、（ａ）クエン酸及び／又はその塩の添加モル％Ａと、（ｃ）式（１）で表される多塩基カルボン酸、その酸無水物又はその塩の少なくとも一種の添加モル％Ｂとが、下記式（Ｉ）及び（ＩＩ）を満たす
ことを特徴とする炭酸バリウムの製造方法。
６．０≦Ａ＋Ｂ≦１６・・・・（Ｉ）
０．０１≦Ａ／Ｂ≦７．０・・・（ＩＩ）
【請求項２】
前記（ａ）クエン酸及び／又はその塩の添加量は、前記バリウム化合物中のバリウム原子１００モル％に対して０．１〜９．０モル％であることを特徴とする請求項１に記載の炭酸バリウムの製造方法。
【請求項３】
前記バリウム化合物に対して、（ａ）クエン酸及び／又はその塩、及び、（ｃ）前記式（１）で表される多塩基カルボン酸、その酸無水物又はその塩の少なくとも一種を添加した後に、（ｂ）二酸化炭素及び／又は炭酸塩化合物を添加することを特徴とする請求項１又は２に記載の炭酸バリウムの製造方法。
【請求項４】
前記バリウム化合物は、水酸化バリウムであることを特徴とする請求項１〜３のいずれかに記載の炭酸バリウムの製造方法。
【請求項５】
前記式（１）で表される多塩基カルボン酸は、酒石酸、コハク酸、りんご酸、マレイン酸、マロン酸、トリメリット酸のいずれかであることを特徴とする請求項１〜４のいずれかに記載の炭酸バリウムの製造方法。
【請求項６】
炭酸バリウムと、
クエン酸及び／又はその塩と、
下記式（１）：
ＨＯＯＣ−Ｘ−（ＣＯＯＨ）ｎ    ・・・・（１）
（式中、Ｘは、２価又は３価の連結基を表し、該連結基は、置換基として水酸基を有していてもよい炭素数１又は２の飽和炭化水素基、炭素数２の不飽和炭化水素基、又は、ベンゼン環由来の基を表す。ｎは、１又は２を表す。）で表される多塩基カルボン酸、その酸無水物又はその塩の少なくとも一種とを含み、
該炭酸バリウムは、ＢＥＴ法による比表面積が４５ｍ２／ｇより大きく、かつ、粒子のアスペクト比が１〜１．５０であることを特徴とする炭酸バリウム組成物。
【請求項７】
前記炭酸バリウム組成物に含まれるバリウム原子のモル数に対する、クエン酸及び／又はその塩と前記式（１）で表される多塩基カルボン酸、その酸無水物又はその塩の少なくとも一種との合計モル数の割合が、６．０〜１６．０モル％であることを特徴とする請求項６に記載の炭酸バリウム組成物。
【発明の詳細な説明】
【技術分野】
【０００１】
本発明は、炭酸バリウムの製造方法に関する。より詳しくは、電子材料分野をはじめとする各種分野に好適に用いることができる炭酸バリウムの製造方法に関する。
【背景技術】
【０００２】
高純度炭酸バリウムは、光学ガラス、釉薬、フェライト、顔料、染料、蛍光体等の様々な分野において使用されている。中でも、電子材料分野においては、積層セラミックスコンデンサ（ＭＬＣＣ）の小型化・薄層化のため、微細化された高純度炭酸バリウム粒子が使用されている。
微細化した高純度炭酸バリウムとしては、例えば比表面積が３０ｍ２／ｇ〜４０ｍ２／ｇである炭酸バリウムが知られており、このような炭酸バリウムの微細化は、結晶成長抑制剤であるクエン酸を反応系に添加し、粒子成長を抑制することで達成している。
【０００３】
近年は、ＭＬＣＣ小型化・大容量化における誘電体層の薄層化・多層化のため、炭酸バリウムのさらなる微細化が求められているが、クエン酸の添加による微細化には限界がある。このため、更なる微細化を達成することができる方法について検討されており、グルコン酸及び又はその誘導体とクエン酸とを併用することで、比表面積４０ｍ２／ｇを越える炭酸バリウムを製造する方法が知られている（特許文献１参照）。その他の炭酸バリウム粒子の製造方法として、針状炭酸バリウム粒子粉末を含む水性スラリーを５０℃以上で加熱処理する工程を有する棒状炭酸バリウム粒子粉末の製造方法（特許文献２参照）や、バリウムの水酸化物の水溶液又は懸濁液に二酸化炭素ガスを導入して炭酸化させ、得られた炭酸塩を水性媒体中でセラミック製ビーズで粉砕し、乾燥する方法（特許文献３参照）等が知られている。
【先行技術文献】
【特許文献】
【０００４】
【特許文献１】特開２０１５−０４４７４４号公報
【特許文献２】特開２００９−１１４０１５号公報
【特許文献３】国際公開第２００８／１１１６１２号
【発明の概要】
【発明が解決しようとする課題】
【０００５】
上述のとおり、クエン酸の添加よりも更に微細な炭酸バリウムを得ることができる方法としてグルコン酸及び又はその誘導体とクエン酸とを併用する方法が知られているが、この方法では、グルコン酸及び／又はその誘導体をバリウムに対して５０モル％大過剰に用いる必要があり、また、その殆どは水洗等の製造過程で流出するため、排水中のＢＯＤが高負荷となる。このため、経済的観点及びグリーンケミストリーの観点から、より効率的な製造方法の開発が求められている。
【０００６】
本発明は、上記現状に鑑み、比表面積が４５ｍ２／ｇを超えるような微細な炭酸バリウムを経済的に、かつ環境への負荷も少なく製造することができる方法を提供することを目的とする。
【課題を解決するための手段】
【０００７】
本発明者らは、微細な炭酸バリウムを経済的に、かつ環境への負荷も少なく製造する方法について検討したところ、水酸化バリウム、塩化バリウム、硝酸バリウム、酢酸バリウム、及び、酸化バリウムからなる群より選択される少なくとも１種のバリウム化合物に対して、クエン酸及び／又はその塩を添加する工程、二酸化炭素及び／又は炭酸塩化合物を反応させる工程、及び、所定の構造の多塩基カルボン酸、その酸無水物又はその塩の少なくとも一種を添加する工程、の３つの工程を含み、かつ、クエン酸及び／又はその塩と、多塩基カルボン酸、その酸無水物又はその塩の少なくとも一種とを所定の割合で使用する製造方法により炭酸バリウムを製造すると、比表面積が４５ｍ２/ｇを超えるような微細で、かつ、アスペクト比の小さい炭酸バリウムを、グルコン酸及び又はその誘導体とクエン酸とを併用する方法に比べて経済的に、かつ環境への負荷も少なく製造することができることを見出し、本発明を完成するに至った。
【０００８】
すなわち本発明は、炭酸バリウムを製造する方法であって、
該製造方法は、水酸化バリウム、塩化バリウム、硝酸バリウム、酢酸バリウム、及び、酸化バリウムからなる群より選択される少なくとも１種のバリウム化合物に対して、（ａ）クエン酸及び／又はその塩を添加する工程、（ｂ）二酸化炭素及び／又は炭酸塩化合物を反応させる工程、及び、
（ｃ）下記式（１）：
ＨＯＯＣ−Ｘ−（ＣＯＯＨ）ｎ    ・・・・（１）
（式中、Ｘは、２価又は３価の連結基を表し、該連結基は、置換基として水酸基を有していてもよい炭素数１又は２の飽和炭化水素基、炭素数２の不飽和炭化水素基、又は、ベンゼン環由来の基を表す。ｎは、１又は２を表す。）で表される多塩基カルボン酸、その酸無水物又はその塩の少なくとも一種を添加する工程を含み、
上記バリウム化合物中のバリウム原子１００モル％に対する、（ａ）クエン酸及び／又はその塩の添加モル％Ａと、（ｃ）前記式（１）で表される多塩基カルボン酸、その酸無水物又はその塩の少なくとも一種の添加モル％Ｂとが、下記式（Ｉ）及び（ＩＩ）を満たすことを特徴とする炭酸バリウムの製造方法である。
６．０≦Ａ＋Ｂ≦１６・・・・（Ｉ）
０．０１≦Ａ／Ｂ≦７．０・・・（ＩＩ）
【０００９】
上記（ａ）クエン酸及び／又はその塩の添加量は、前記バリウム化合物中のバリウム原子１００モル％に対して０．１〜９．０モル％であることが好ましい。
【００１０】
上記バリウム化合物に対して、（ａ）クエン酸及び／又はその塩、及び、（ｃ）前記式（１）で表される多塩基カルボン酸、その酸無水物又はその塩の少なくとも一種を添加した後に、（ｂ）二酸化炭素及び／又は炭酸塩化合物を添加することが好ましい。
【００１１】
上記バリウム化合物は、水酸化バリウムであることが好ましい。
【００１２】
上記式（１）で表される多塩基カルボン酸は、酒石酸、コハク酸、りんご酸、マレイン酸、マロン酸、トリメリット酸のいずれかであることが好ましい。
【００１３】
本発明はまた、炭酸バリウムと、
クエン酸及び／又はその塩と、
下記式（１）：
ＨＯＯＣ−Ｘ−（ＣＯＯＨ）ｎ    ・・・・（１）
（式中、Ｘは、２価又は３価の連結基を表し、該連結基は、置換基として水酸基を有していてもよい炭素数１又は２の飽和炭化水素基、炭素数２の不飽和炭化水素基、又は、ベンゼン環由来の基を表す。ｎは、１又は２を表す。）で表される多塩基カルボン酸、その酸無水物又はその塩の少なくとも一種とを含み、
該炭酸バリウムは、ＢＥＴ法による比表面積が４５ｍ２／ｇより大きく、かつ、粒子のアスペクト比が１〜１．５０であることを特徴とする炭酸バリウム組成物でもある。
【００１４】
上記炭酸バリウム組成物に含まれるバリウム原子のモル数に対する、クエン酸及び／又はその塩と前記式（１）で表される多塩基カルボン酸、その酸無水物又はその塩の少なくとも一種との合計モル数の割合が、６．０〜１６．０モル％であることが好ましい。
【発明の効果】
【００１５】
本発明の炭酸バリウムの製造方法は、多量の結晶成長抑制剤を使用することなく微細で、アスペクト比の小さい炭酸バリウムを製造することができる、経済的かつ環境への負荷の少ない製造方法である。
また本発明の炭酸バリウム組成物は、微細かつアスペクト比の小さい炭酸バリウムを含むことから、各種用途、中でも、積層セラミックコンデンサ（ＭＬＣＣ）等の電子材料に好適に用いることができる。
【図面の簡単な説明】
【００１６】
【図１】実施例１等で炭酸バリウムの製造に用いた反応装置の概略図である。
【図２】実施例１で製造した炭酸バリウムの電子顕微鏡写真である。
【図３】実施例２で製造した炭酸バリウムの電子顕微鏡写真である。
【図４】実施例３で製造した炭酸バリウムの電子顕微鏡写真である。
【図５】実施例４で製造した炭酸バリウムの電子顕微鏡写真である。
【図６】実施例５で製造した炭酸バリウムの電子顕微鏡写真である。
【図７】実施例６で製造した炭酸バリウムの電子顕微鏡写真である。
【図８】実施例７で製造した炭酸バリウムの電子顕微鏡写真である。
【図９】実施例８で製造した炭酸バリウムの電子顕微鏡写真である。
【図１０】実施例９で製造した炭酸バリウムの電子顕微鏡写真である。
【図１１】実施例１０で製造した炭酸バリウムの電子顕微鏡写真である。
【図１２】実施例１１で製造した炭酸バリウムの電子顕微鏡写真である。
【図１３】実施例１２で製造した炭酸バリウムの電子顕微鏡写真である。
【図１４】実施例１３で製造した炭酸バリウムの電子顕微鏡写真である。
【図１５】実施例１４で炭酸バリウムの製造に用いた反応装置の概略図である。
【図１６】実施例１４で製造した炭酸バリウムの電子顕微鏡写真である。
【図１７】炭酸バリウムの市販品であるＢＷ−ＫＨ３０の電子顕微鏡写真である。
【図１８】比較例１で製造した炭酸バリウムの電子顕微鏡写真である。
【図１９】比較例２で製造した炭酸バリウムの電子顕微鏡写真である。
【図２０】比較例３で製造した炭酸バリウムの電子顕微鏡写真である。
【図２１】比較例４で製造した炭酸バリウムの電子顕微鏡写真である。
【図２２】比較例５で製造した炭酸バリウムの電子顕微鏡写真である。
【図２３】比較例６で製造した炭酸バリウムの電子顕微鏡写真である。
【発明を実施するための形態】
【００１７】
以下、本発明の好ましい形態について具体的に説明するが、本発明は以下の記載のみに限定されるものではなく、本発明の要旨を変更しない範囲において適宜変更して適用することができる。
【００１８】
１．炭酸バリウムの製造方法
本発明の炭酸バリウムの製造方法は、水酸化バリウム、塩化バリウム、硝酸バリウム、酢酸バリウム、及び、酸化バリウムからなる群より選択される少なくとも１種のバリウム化合物に対して、（ａ）クエン酸及び／又はその塩を添加する工程、（ｂ）二酸化炭素及び／又は炭酸塩化合物を反応させる工程、及び、（ｃ）下記式（１）：
ＨＯＯＣ−Ｘ−（ＣＯＯＨ）ｎ    ・・・・（１）
（式中、Ｘは、２価又は３価の連結基を表し、該連結基は、置換基として水酸基を有していてもよい炭素数１又は２の飽和炭化水素基、炭素数２の不飽和炭化水素基、又は、ベンゼン環由来の基を表す。ｎは、１又は２を表す。）で表される多塩基カルボン酸、その酸無水物又はその塩の少なくとも一種（以下、式（１）で表される多塩基カルボン酸等と記載）を添加する工程を含み、上記バリウム化合物中のバリウム原子１００モル％に対する、（ａ）クエン酸及び／又はその塩の添加モル％Ａと、（ｃ）前記式（１）で表される多塩基カルボン酸、その酸無水物又はその塩の少なくとも一種の添加モル％Ｂとが、下記式（Ｉ）及び（ＩＩ）を満たすことを特徴とする。
６．０≦Ａ＋Ｂ≦１６・・・・（Ｉ）
０．０１≦Ａ／Ｂ≦７．０・・・（ＩＩ）
本発明の炭酸バリウムの製造方法では、微細でかつアスペクト比の小さい炭酸バリウムを得ることができ、また、上記特許文献１に記載のグルコン酸及び又はその誘導体とクエン酸とを併用する方法のような多量の結晶成長抑制剤の添加を必要としないため、経済的であり、また廃液の量も少ないため、環境への負荷も小さい。
本発明の炭酸バリウムの製造方法では、上記のバリウム化合物や、式（１）で表される多塩基カルボン酸等として、それぞれ１種の化合物を用いてもよく、２種以上の化合物を用いてもよい。
なお、式（１）で２価又は３価の連結基を表すＸにおける「ベンゼン環由来の基」とは、ベンゼン環から水素原子を２個又は３個除いてできる２価又は３価の基を意味する。
【００１９】
本発明の炭酸バリウムの製造方法に用いられるバリウム化合物は、水溶性であれば特に制限されず、水酸化バリウム、塩化バリウム、硝酸バリウム、酢酸バリウム、酸化バリウムの１種又は２種以上を用いることができる。これらの中でも水酸化バリウム又は酸化バリウムが好ましい。より好ましくは、水酸化バリウムである。
【００２０】
本発明の炭酸バリウムの製造方法において使用するクエン酸及び／又はその塩や式（１）で表される多塩基カルボン酸等の添加量は、上述のとおり、バリウム化合物中のバリウム原子１００モル％に対する、（ａ）クエン酸及び／又はその塩の添加モル％Ａと、（ｃ）前記式（１）で表される多塩基カルボン酸、その酸無水物又はその塩の少なくとも一種の添加モル％Ｂとが、下記式（Ｉ）及び（ＩＩ）を満たすものである。これらの式を満たすようにクエン酸及び／又はその塩と式（１）で表される多塩基カルボン酸等とを用いることで、微細でかつアスペクト比の小さい炭酸バリウムを、より少ないクエン酸及び／又はその塩や式（１）で表される多塩基カルボン酸等の添加量で効率的に製造することができる。
６．０≦Ａ＋Ｂ≦１６・・・・（Ｉ）
０．０１≦Ａ／Ｂ≦７．０・・・（ＩＩ）
バリウム化合物中のバリウム原子１００モル％に対する、（ａ）クエン酸及び／又はその塩の添加モル％Ａと、（ｃ）式（１）で表される多塩基カルボン酸等の添加モル％Ｂとの合計（Ａ＋Ｂ）が６．０未満であると、粒子径や形状の制御ができず反応中に粒子が成長する傾向が見られる。一方、バリウム化合物中のバリウム原子１００モル％に対する、（ａ）クエン酸及び／又はその塩の添加モル％Ａと、（ｃ）式（１）で表される多塩基カルボン酸等の添加モル％Ｂとの合計（Ａ＋Ｂ）が１６を超えると、添加量に対する粒子形状制御効果が飽和する場合があり、それ以上加えても製造コストが高くなる点から好ましくない。バリウム化合物中のバリウム原子１００モル％に対する、（ａ）クエン酸及び／又はその塩の添加モル％Ａと、（ｃ）式（１）で表される多塩基カルボン酸等の添加モル％Ｂとの合計（Ａ＋Ｂ）の下限値は、より好ましくは、７．０以上であり、更に好ましくは、８．０以上である。また上限値は、より好ましくは、１４．０以下であり、更に好ましくは、１３．０以下である。
また、バリウム化合物中のバリウム原子１００モル％に対する、（ａ）クエン酸及び／又はその塩の添加モル％Ａと、（ｃ）式（１）で表される多塩基カルボン酸等の添加モル％Ｂとの比（Ａ／Ｂ）が、０．０１未満であると、粒子径や形状の制御ができず反応中に粒子が成長する傾向が見られる。一方、バリウム化合物中のバリウム原子１００モル％に対する、（ａ）クエン酸及び／又はその塩の添加モル％Ａと、（ｃ）式（１）で表される多塩基カルボン酸等の添加モル％Ｂとの比（Ａ／Ｂ）が、７．０を超えると、添加する多塩基カルボン酸等の相対比率が下がり粒子形状制御効果が低下する。
バリウム化合物中のバリウム原子１００モル％に対する、（ａ）クエン酸及び／又はその塩の添加モル％Ａと、（ｃ）式（１）で表される多塩基カルボン酸等の添加モル％Ｂとの比（Ａ／Ｂ）の下限値は、より好ましくは、０．２以上であり、更に好ましくは、０．５以上である。また上限値は、より好ましくは、６．０以下であり、更に好ましくは、５．０以下である。
【００２１】
本発明の炭酸バリウムの製造方法は、上記（ａ）〜（ｃ）の３つの工程を含むものであればよいが、バリウム化合物に対して、クエン酸及び／又はその塩、及び、前記式（１）で表される多塩基カルボン酸等を添加した後に、二酸化炭素及び／又は炭酸塩化合物を添加することが好ましい。すなわち、上記（ａ）と（ｃ）の工程を行った後に（ｂ）の工程を行うことが好ましい。そのような順番で行うことで、より微細で、かつアスペクト比のより小さい炭酸バリウムを得ることができる。
（ａ）と（ｃ）の工程を行った後に（ｂ）の工程を行うことで、得られる炭酸バリウムがより微細で、かつアスペクト比の小さいものとなる原理は明らかではないが、クエン酸及び／又はその塩と共添加することになる多塩基カルボン酸のカルボキシル基間の炭素数（式（１）におけるＸの炭素数）に起因すると考えられる。一般的に炭酸バリウムは共存イオン非存在下ではアラゴナイト型のＣ軸方向へ伸びた針状結晶となる。媒晶剤であるクエン酸の単独添加では、炭酸バリウムの核発生後の結晶成長を阻害し、過飽和度が増大されて微細な粒子が得られる一方で、Ｃ軸方向の成長は抑えきれない。この時、カルボキシル基間の連結部分の構造が小さく、カルボキシル基間の距離が近い多塩基カルボン酸が共存すると、Ｃ軸方向へ成長している結晶の特定面へ選択的に吸着・錯形成して表面エネルギーを変化させることで、クエン酸の核形成増大効果とＣ軸方向の成長抑制効果が得られ、これらの相乗効果によって炭酸バリウムがより微細化すると推定される。
【００２２】
本発明の炭酸バリウムの製造方法における、（ａ）クエン酸及び／又はその塩の添加量は、炭酸バリウム製造の原料として使用するバリウム化合物中のバリウム原子１００モル％に対して０．１〜９．０モル％であることが好ましい。このような割合でクエン酸及び／又はその塩を使用することで、より微細で、かつアスペクト比の小さい炭酸バリウムを製造することができる。クエン酸及び／又はその塩の添加量が炭酸バリウム製造の原料として使用するバリウム化合物中のバリウム原子１００モル％に対して０．１モル％未満であると、粒子径や形状の制御ができず反応中に粒子が成長する傾向が見られる。一方、クエン酸及び／又はその塩の添加量が炭酸バリウム製造の原料として使用するバリウム化合物中のバリウム原子１００モル％に対して９．０モル％を超えると、添加量に対する粒子形状制御効果が飽和する傾向があり、それ以上加えても製造コストが高くなる点から好ましくない。クエン酸及び／又はその塩の添加量は、より好ましくは、バリウム化合物中のバリウム原子１００モル％に対して３．０〜８．８モル％であり、更に好ましくは、４．０〜８．５モル％である。
【００２３】
本発明の炭酸バリウムの製造方法における、（ｃ）式（１）で表される多塩基カルボン酸等の添加量は、本発明の炭酸バリウムの製造方法に原料として使用するバリウム化合物中のバリウム原子１００モル％に対して１．１０〜９．９０モル％であることが好ましい。このような割合で式（１）で表される多塩基カルボン酸等を使用することで、より微細で、かつアスペクト比の小さい炭酸バリウムを製造することができる。式（１）で表される多塩基カルボン酸等の添加量がバリウム化合物中のバリウム原子１００モル％に対して１．１０モル％未満であると、粒子径や形状の制御ができず反応中に粒子が成長する傾向が見られる。一方、式（１）で表される多塩基カルボン酸等の添加量が、バリウム化合物中のバリウム原子１００モル％に対して９．９０モル％を超えると、添加量に対する粒子形状制御効果が飽和する傾向があり、それ以上加えても製造コストが高くなる点から好ましくない。式（１）で表される多塩基カルボン酸等の添加量は、より好ましくは、バリウム化合物中のバリウム原子１００モル％に対して１．２５〜８．００モル％であり、更に好ましくは、２．００〜６．５モル％である。
【００２４】
本発明の炭酸バリウムの製造方法においては、バリウム原料として、水溶性バリウム化合物である、水酸化バリウム、塩化バリウム、硝酸バリウム、酢酸バリウム、及び、酸化バリウムからなる群より選択される少なくとも１種のバリウム化合物を用いるが、これらの中でも、水溶液が塩基性の水酸化バリウム又は酸化バリウムのいずれかが好ましい。より好ましくは、水酸化バリウムである。上記水酸化バリウムとしては通常、無水物、一水和物、八水和物等が知られているが、無水物、水和物のうちどの水酸化バリウムを使用してもよい。市販品としては一水和物、八水和物が一般的である。また、水酸化バリウム水溶液等の溶液状のものを用いても構わない。
【００２５】
本発明の炭酸バリウムの製造方法において、上記式（１）で表される多塩基カルボン酸としては、上記式（１）に含まれるいずれのものであってもよいが、酒石酸、コハク酸、りんご酸、マレイン酸、マロン酸、トリメリット酸のいずれかであることが好ましい。これらの中でも、より好ましくは、酒石酸、トリメリット酸、りんご酸、マレイン酸のいずれかであり、更に好ましくは、酒石酸又はトリメリット酸である。
【００２６】
本発明の炭酸バリウムの製造方法において、（ｂ）二酸化炭素及び／又は炭酸塩化合物を反応させる工程は、バリウム化合物を含む反応原料に対して、二酸化炭素及び／又は炭酸塩化合物を接触させることにより行われる。炭酸塩化合物としては、特に限定されないが、例えば、炭酸アンモニウム、炭酸水素アンモニウム、炭酸ナトリウム、炭酸カリウム、炭酸マグネシウム等が挙げられる。
二酸化炭素を反応させる場合、バリウム化合物を含む反応原料が二酸化炭素に接触するようにすればよいが、バリウム化合物を含む反応原料に溶媒を添加して原料溶液とし、該原料溶液と二酸化炭素とを混合することが好ましい。
その場合、溶媒としては水性媒体であれば特に限定されないが、水、及び水と水溶性有機溶媒（メタノール、エタノール、アセトン等）との混合物等を用いることができ、好ましくは、水である。すなわち、バリウム化合物を含む反応原料水溶液と二酸化炭素とを混合して反応させることは、本発明における（ｂ）二酸化炭素及び／又は炭酸塩化合物を反応させる工程の好適な実施形態の１つである。
【００２７】
上記バリウム化合物を含む反応原料水溶液と二酸化炭素とを混合して反応させる場合、反応原料水溶液のｐＨが１２以下となるように二酸化炭素を混合して反応させることが、微細な炭酸バリウム粒子を得るうえで好ましい。より好ましくは、反応原料水溶液のｐＨが８以下となるように混合することであり、更に好ましくは、ｐＨが７以下となるように混合することである。また、二酸化炭素を混合して反応させた反応原料水溶液のｐＨは、通常、５以上である。
【００２８】
上記バリウム化合物を含む反応原料水溶液と二酸化炭素とを混合して反応させる場合、これらが反応することになる限り、反応させる方法は特に制限されないが、反応原料水溶液と二酸化炭素とをポンプに吸入させて反応させる方法を用いることができる。この方法では、ポンプ内で反応原料水溶液と二酸化炭素とが十分に撹拌されるため、反応を十分に進めることができる。また、ポンプを直列に複数結合して多段階で反応させることで、より十分に反応を進めることができるとともに、多量の炭酸バリウムを効率的に製造することができるため、工業的な生産にも適する。このように、本発明における（ｂ）の工程を反応原料水溶液と二酸化炭素と、ポンプに吸入させてポンプ内で反応させるポンプ反応により行うことは、本発明の好適な実施形態の１つである。
【００２９】
上記（ｂ）二酸化炭素及び／又は炭酸塩化合物を反応させる工程において、炭酸塩化合物を使用する場合についても、バリウム化合物を含む反応原料が炭酸塩化合物に接触するようにすればよいが、バリウム化合物を含む反応原料に溶媒を添加して原料溶液とし、該原料溶液と炭酸塩化合物とを混合することが好ましい。その際の溶媒としては上記と同様のものが好ましい。
また、二酸化炭素と炭酸塩化合物の両方を用いる場合についても、原料溶液と二酸化炭素と炭酸塩化合物とを混合することが好ましい。
【００３０】
上記（ｂ）二酸化炭素及び／又は炭酸塩化合物を反応させる工程において炭酸塩化合物を使用する場合、使用する炭酸塩化合物の量は、反応させるバリウム化合物に含まれるバリウム原子１モルに対して、１モル以上であることが好ましい。このような割合で炭酸塩化合物を使用することで反応を十分に進めることができる。より好ましくは、１．２モル以上である。また、経済性の点から、１．６モル以下であることが好ましい。
また、二酸化炭素と炭酸塩化合物とを併用する場合も、反応させるバリウム化合物に含まれるバリウム原子１モルに対して、二酸化炭素と炭酸塩化合物との合計のモル数が上記と同様であることが好ましい。
【００３１】
上記（ｂ）二酸化炭素及び／又は炭酸塩化合物を反応させる工程における反応温度は特に限定されないが、例えば、１０〜７０℃であることが好ましい。このような温度で反応させることでバリウム化合物を含む反応原料と二酸化炭素及び／又は炭酸塩化合物との反応を十分に進めることができる。より好ましくは、１５〜５０℃であり、更に好ましくは、２０〜４０℃である。
【００３２】
本発明の炭酸バリウムの製造方法は、上記（ａ）〜（ｃ）の３つの工程を含むものである限り、その他の工程を含んでいてもよい。その他の工程としては、生成した炭酸バリウムの精製工程、乾燥工程、粉砕工程等が挙げられる。
炭酸バリウムの精製工程は、ろ過、水洗等により行うことができる。
炭酸バリウムの乾燥工程における乾燥温度は、６０〜２００℃であることが好ましい。より好ましくは、８０〜１３０℃である。
【００３３】
２．炭酸バリウム組成物
本発明の炭酸バリウムの製造方法では、微細で、かつアスペクト比の小さい炭酸バリウムと、未反応のクエン酸及び／又はその塩と上記式（１）で表される多塩基カルボン酸等とを含む組成物が得られることとなる。
このような組成物、すなわち、炭酸バリウムと、クエン酸及び／又はその塩と、下記式（１）：
ＨＯＯＣ−Ｘ−（ＣＯＯＨ）ｎ    ・・・・（１）
（式中、Ｘは、２価又は３価の連結基を表し、該連結基は、置換基として水酸基を有していてもよい炭素数１又は２の飽和炭化水素基、炭素数２の不飽和炭化水素基、又は、ベンゼン環由来の基を表す。ｎは、１又は２を表す。）で表される多塩基カルボン酸、その酸無水物又はその塩の少なくとも一種とを含み、該炭酸バリウムは、ＢＥＴ法による比表面積が４５ｍ２／ｇより大きく、かつ、粒子のアスペクト比が１〜１．５０である炭酸バリウム組成物もまた、本発明の１つである。
【００３４】
上記炭酸バリウムの、ＢＥＴ法による比表面積は、５０ｍ２／ｇ以上であることが好ましい。より好ましくは、６０ｍ２／ｇ以上であり、更に好ましくは、８０ｍ２／ｇ以上である。
また、炭酸バリウム粒子のアスペクト比は、１〜１．３５であることが好ましい。より好ましくは、１〜１．３０である。
炭酸バリウム粒子のＢＥＴ法による比表面積、アスペクト比は、後述する実施例に記載の方法で確認することができる。
【００３５】
本発明の炭酸バリウム組成物は、炭酸バリウム組成物に含まれるバリウム原子のモル数に対する、クエン酸及び／又はその塩と前記式（１）で表される多塩基カルボン酸、その酸無水物又はその塩の少なくとも一種との合計モル数の割合が、６．０〜１６．０モル％であることが好ましい。
本発明の炭酸バリウムの製造方法において、クエン酸及び／又はその塩と上記式（１）で表される多塩基カルボン酸、その酸無水物又はその塩の少なくとも一種とを、原料となるバリウム化合物に対して最適な範囲で使用すると得られる組成物は上記割合を満たすものとなる。したがって、このような割合を満たす組成物は、特に微細で、かつアスペクト比の小さい炭酸バリウムを有する組成物であるということができる。
上記割合は、７．０〜１４．０であることが好ましい。より好ましくは、８．０〜１３．０である。
【００３６】
本発明の炭酸バリウム組成物は、炭酸バリウム組成物に含まれる炭酸バリウムとクエン酸及び／又はその塩と上記式（１）で表される多塩基カルボン酸、その酸無水物又はその塩以外のその他の成分を含んでいてもよい。その他の成分としては、溶媒、付着防止処理剤等が挙げられる。
溶媒としては、上述した本発明の炭酸バリウムの製造方法に用いることができる溶媒と同様のものが挙げられる。
付着防止処理剤としては、プロピレングリコールなどの極性溶媒等が挙げられる。
【００３７】
本発明の炭酸バリウムの製造方法で製造される炭酸バリウムは、微細で、かつアスペクト比の小さい炭酸バリウムを含むことから、光学ガラス、釉薬、フェライト、顔料、染料、蛍光体等の材料を始めとする各種用途に使用することができる。中でも、本発明に係る炭酸バリウムは、微細かつアスペクト比が小さく解砕性に優れているため、電子機器の構成部材であるセラミックスコンデンサなどの電子材料、固体酸化物形燃料電池の空気極材料、酸化物超伝導体材料等に好適に使用することができる。
【実施例】
【００３８】
本発明を詳細に説明するために以下に具体例を挙げるが、本発明はこれらの例のみに限定されるものではない。特に断りのない限り、「％」及び「ｗｔ％」とは「重量％（質量％）」を意味する。なお、各物性の測定方法は以下の通りである。
【００３９】
各種測定は以下のようにして行った。
＜電子顕微鏡観察＞
透過型電子顕微鏡写真（日本電子株式会社製、ＪＥＭ−２１００）にて粒子の観察を行った。
＜ＢＥＴ比表面積測定＞
比表面積（％）は、全自動ＢＥＴ比表面積測定装置Ｍａｃｓｏｒｂ  Ｍｏｄｅｌ  ＨＭ−１２００（Ｍｏｕｎｔｅｃｈ社製）により測定した。
＜アスペクト比測定＞
電子顕微鏡写真からランダムに１，０００個の粒子を選び、その長軸と短軸の比の平均値から求めた。
【００４０】
（実施例１）
水酸化バリウム・八水和物を純水に溶かした後、水酸化バリウム中のバリウムイオンに対して２．５ｍｏｌ％クエン酸・一水塩水溶液（和光純薬工業社製）と５ｍｏｌ％酒石酸水溶液（和光純薬工業社製）を、それぞれ加えた。
次に、最終的に水酸化バリウム・八水和物として７２．５ｇ／Ｌの濃度になるように純水で希釈し、水酸化バリウム・クエン酸・酒石酸水溶液（原料Ａ）を調製した。その時の液温は３２℃に調整した。図１に示した反応装置において、原料Ａを流量４００ｍｌ／分の流量でポンプＰ１の吸入口に投入した。同時にｐＨ６．０〜７．０になるようにポンプＰ１への原料Ａの流路に炭酸ガスを４．２Ｌ／分で吹き込み反応を実施した。反応装置は図１に示した通りマグネットポンプＰ１、Ｐ２（株式会社イワキ製、ＭＤ−１０Ｋ−Ｎ）及びＰ３（株式会社イワキ製、ＭＤ−１５Ｒ−Ｎ）を３段に接続したものを用いた。
反応初期の初留を１分間廃棄し、反応スラリーを回収した。このスラリーを直ちにろ過・水洗し、含水ケーキを１００℃にて乾燥した。乾燥後、粉砕機で乾燥物を粉砕して粉状の炭酸バリウムを得た。その炭酸バリウム粒子のＢＥＴ値（ＢＥＴ比表面積）及びアスペクト比を表１に示す。また、電子顕微鏡写真を図２に示す。
【００４１】
（実施例２）
実施例１の酒石酸５．０ｍｏｌ％を７．５ｍｏｌ％に変えた以外は実施例１と同様に行った。結果を表１に示す。また、電子顕微鏡写真を図３に示す。
【００４２】
（実施例３）
実施例１のクエン酸２．５ｍｏｌ％を５．０ｍｏｌ％に、酒石酸５．０ｍｏｌ％を２．５ｍｏｌ％に変えた以外は実施例１と同様に行った。結果を表１に示す。また、電子顕微鏡写真を図４に示す。
【００４３】
（実施例４）
実施例１のクエン酸２．５ｍｏｌ％を５．０ｍｏｌ％に変えた以外は実施例１と同様に行った。結果を表１に示す。また、電子顕微鏡写真を図５に示す。
【００４４】
（実施例５）
実施例１のクエン酸２．５ｍｏｌ％を７．５ｍｏｌ％に、酒石酸５．０ｍｏｌ％を２．５ｍｏｌ％に変えた以外は実施例１と同様に行った。結果を表１に示す。また、電子顕微鏡写真を図６に示す。
【００４５】
（実施例６）
実施例１のクエン酸２．５ｍｏｌ％を２．４ｍｏｌ％に、酒石酸５．０ｍｏｌ％を３．９ｍｏｌ％に変えた以外は実施例１と同様に行った。結果を表１に示す。また、電子顕微鏡写真を図７に示す。
【００４６】
（実施例７）
実施例１のクエン酸２．５ｍｏｌ％を８．７５ｍｏｌ％に、酒石酸５．０ｍｏｌ％を１．２５ｍｏｌ％に変えた以外は実施例１と同様に行った。結果を表１に示す。また、電子顕微鏡写真を図８に示す。
【００４７】
（実施例８）
実施例１のクエン酸２．５ｍｏｌ％を０．１０ｍｏｌ％に、酒石酸５．０ｍｏｌ％を９．９０ｍｏｌ％に変えた以外は実施例１と同様に行った。結果を表２に示す。また、電子顕微鏡写真を図９に示す。
【００４８】
（実施例９）
実施例４の酒石酸をトリメリット酸無水物に変えた以外は実施例４と同様に行った。結果を表２に示す。また、電子顕微鏡写真を図１０に示す。
【００４９】
（実施例１０）
実施例４の酒石酸をマレイン酸に変えた以外は実施例４と同様に行った。結果を表２に示す。また、電子顕微鏡写真を図１１に示す。
【００５０】
（実施例１１）
実施例４の酒石酸をりんご酸に変えた以外は実施例４と同様に行った。結果を表２に示す。また、電子顕微鏡写真を図１２に示す。
【００５１】
（実施例１２）
実施例１のクエン酸２．５ｍｏｌ％を４．７ｍｏｌ％に、酒石酸５．０ｍｏｌ％をこはく酸５．０ｍｏｌ％に変えた以外は実施例１と同様に行った。結果を表２に示す。また、電子顕微鏡写真を図１３に示す。
【００５２】
（実施例１３）
実施例１のクエン酸２．５ｍｏｌ％を４．７ｍｏｌ％に、酒石酸５．０ｍｏｌ％をマロン酸５．７ｍｏｌ％に変えた以外は実施例１と同様に行った。結果を表２に示す。また、電子顕微鏡写真を図１４に示す。
【００５３】
（実施例１４）
実施例１の結果を基にスケールアップを行った。反応装置は図１５に示した通りポンプＰ１、Ｐ２及びＰ３を３段に接続したものを用いた。各ポンプの詳細は以下のとおりである。
（ａ）第１段のポンプＰ１：渦巻ポンプ（横田製作所社製）、吸入口径５０ｍｍ、吐出口径４０ｍｍ、吐出量３００Ｌ／分、インペラ回転数３４９０ｒｐｍ
（ｂ）第２段のポンプＰ２：渦巻ポンプ（西垣ポンプ製造社製）、吸入口径２５ｍｍ、吐出口径２５ｍｍ、吐出量６０Ｌ／分、インペラ回転数３６００ｒｐｍ
（ｃ）第３段のポンプＰ３：渦巻ポンプ（西垣ポンプ製造社製）、吸入口径２５ｍｍ、吐出口径２５ｍｍ、吐出量６０Ｌ／分、インペラ回転数３６００ｒｐｍ
水酸化バリウム・八水和物６３ｋｇを純水に溶かし、最終的に１８０Ｌになるように水酸化バリウム水溶液を調整した（原料Ｃ）。その時の温度は３２℃に調整した。
図１５に示した反応装置において、原料Ｃを１８Ｌ／分の流量でポンプＰ１の吸入口に投入した。同時にｐＨ６．４〜６．５になるようにポンプＰ１への水酸化バリウムの流路に炭酸ガスを吹き込み、濃度が水酸化バリウムに対し４．７５ｍｏｌ％のクエン酸・一水塩と、７．８２ｍｏｌ％の酒石酸の混酸水溶液を添加し、ポンプＰ１、Ｐ２及びＰ３にて連続的に反応を行わせてスラリーを得た。このスラリーを直ちにろ過、水洗し、ついで得られた含水ケーキを１００℃にて乾燥し、乾燥物を粉砕して炭酸バリウム粒子を得た。
その炭酸バリウム粒子のＢＥＴ値、アスペクト比のデータを表２及び４に、電子顕微鏡写真を図１６に示す。また比較として、市販の炭酸バリウムである堺化学工業株式会社製ＢＷ−ＫＨ３０のＢＥＴ値、アスペクト比と電子顕微鏡写真を表４、図１７に示す。
また、以下の方法により、製造された炭酸バリウム粒子、及び、市販品ＢＷ−ＫＨ３０中の残留クエン酸濃度、残留酒石酸濃度を測定した。結果を表４に示す。
＜残留クエン酸濃度の分析方法＞
炭酸バリウムサンプル１ｇを濃塩酸（特級）１．５ｍｌで溶解した後、全量が８０ｍｌになるように蒸留水で希釈し、１０％水酸化ナトリウム水溶液をｐＨが８となるように加え、さらに全量が１００ｍｌになるよう蒸留水で希釈し、測定用試料を調整した。この測定用試料中のクエン酸含有量をＦ−キット  クエン酸（株式会社Ｊ．Ｋ．インターナショナル）の添付文書に記載されている方法に準じて測定した。吸光度測定には、紫外可視分光光度計Ｖ−５７０型（日本分光株式会社製）を用い、波長３３４ｎｍの吸光度を測定した。
＜残留酒石酸濃度の分析方法＞
炭酸バリウムサンプル１ｇを９９％酢酸（特級）５ｍｌで溶解した後、全量が１Ｌになるよう蒸留水で希釈し測定用試料を調製した。この測定用試料中の酒石酸含有量を東ソー株式会社製イオンクロマトグラフィー「ＩＯＮ  ＣＨＲＯＭＡＴＯＧＲＡＰＨ  ［ＩＣ−２００１］」で測定した。  測定時に使用する溶離液には、炭酸ナトリウム−炭酸水素ナトリウム混合溶液を使用した。炭酸ナトリウム−炭酸水素ナトリウム混合溶液は、炭酸ナトリウム試薬（特級）０．０４６８ｇと炭酸水素ナトリウム試薬（特級）０．０６３６ｇを適量の蒸留水に溶解した後、さらに蒸留水を加えて、メスシリンダー内で全量が１Ｌになるよう調整した。分離カラムは、ＴＳＫｇｅｌ  ＳｕｐｅｒＩＣ−ＡＺを使用した。また、サプレッサーゲルは、ＴＳＫｓｕｐｐｒｅｓｓ  ＩＣ−Ａを使用した。検量線は酒石酸酸試薬（特級）を蒸留水に溶解し、酒石酸酸濃度を１０ｐｐｍ、２５ｐｐｍ、５０ｐｐｍに調整した検定用試料を用いて作成した。
【００５４】
（比較例１）
実施例１の酒石酸５．０ｍｏｌ％を２．５ｍｏｌ％に変えた以外は実施例１と同様に行った。結果を表３に示す。また、電子顕微鏡写真を図１８に示す。
【００５５】
（比較例２）
実施例１のクエン酸２．５ｍｏｌ％を５．０ｍｏｌ％に、酒石酸を無添加に変えた以外は実施例１と同様に行った。結果を表３に示す。また、電子顕微鏡写真を図１９に示す。
【００５６】
（比較例３）
実施例１のクエン酸を無添加に変えた以外は実施例１と同様に行った。結果を表３に示す。また、電子顕微鏡写真を図２０に示す。
【００５７】
（比較例４）
実施例１のクエン酸２．５ｍｏｌ％を２．４ｍｏｌ％に、酒石酸５．０ｍｏｌ％をグルタミン酸４．５ｍｏｌ％に変えた以外は実施例１と同様に行った。結果を表３に示す。また、電子顕微鏡写真を図２１に示す。
【００５８】
（比較例５）
実施例１のクエン酸２．５ｍｏｌ％を２．４ｍｏｌ％に、酒石酸５．０ｍｏｌ％をシュウ酸４．７ｍｏｌ％に変えた以外は実施例１と同様に行った。結果を表３に示す。また、電子顕微鏡写真を図２２に示す。
【００５９】
（比較例６）
実施例１のクエン酸２．５ｍｏｌ％を２．４ｍｏｌ％に、酒石酸５．０ｍｏｌ％をグルコン酸４．７ｍｏｌ％に変えた以外は実施例１と同様に行った。結果を表３に示す。また、電子顕微鏡写真を図２３に示す。
（比較例７）
実施例１のクエン酸２．５ｍｏｌ％を９．０ｍｏｌ％に、酒石酸５．０ｍｏｌ％を１．０ｍｏｌ％に変えた以外は実施例１と同様に行った。結果を表３に示す。
【００６０】
【表１】
2019189493.tif 000002
【００６１】
【表２】
2019189493.tif 000003
【００６２】
【表３】
2019189493.tif 000004
【００６３】
【表４】
2019189493.tif 000005
【００６４】
実施例１〜１４では、いずれも比表面積が４５ｍ２/ｇを超える微細な炭酸バリウムが得られている。実施例１〜１４の製造方法は、従来のグルコン酸及び／又はその誘導体を用いる方法で使用するグルコン酸及び／又はその誘導体の量に比べて酒石酸等の共添加剤の量が少なく、廃液の量も少ない。したがって、本発明の炭酸バリウムの製造方法により炭酸バリウムを製造することで、比表面積が４５ｍ２/ｇを超える微細な炭酸バリウムを経済的に、かつ環境への負荷も少なく製造することができることが確認された。また実施例１４の結果から、本発明の炭酸バリウムの製造方法は、工業的スケールでの炭酸バリウムの製造にも適した方法であることが確認された。
比較例では、得られる炭酸バリウムの比表面積が実施例に比べて低く、また、得られる炭酸バリウムは電子顕微鏡写真からも分かるように、市販品である堺化学工業株式会社製のＢＥ−ＫＨ３０と同じようなアスペクト比の高い針状粒子となっている。
このように、実施例１〜１４と比較例１〜７との比較から、クエン酸及び／又はその塩と上記式（１）で表される多塩基カルボン酸とを所定の割合で併用することで微細な炭酸バリウムの製造が可能となることが確認された。
【図１】
2019189493.tif 000006
【図２】
2019189493.tif 000007
【図３】
2019189493.tif 000008
【図４】
2019189493.tif 000009
【図５】
2019189493.tif 000010
【図６】
2019189493.tif 000011
【図７】
2019189493.tif 000012
【図８】
2019189493.tif 000013
【図９】
2019189493.tif 000014
【図１０】
2019189493.tif 000015
【図１１】
2019189493.tif 000016
【図１２】
2019189493.tif 000017
【図１３】
2019189493.tif 000018
【図１４】
2019189493.tif 000019
【図１５】
2019189493.tif 000020
【図１６】
2019189493.tif 000021
【図１７】
2019189493.tif 000022
【図１８】
2019189493.tif 000023
【図１９】
2019189493.tif 000024
【図２０】
2019189493.tif 000025
【図２１】
2019189493.tif 000026
【図２２】
2019189493.tif 000027
【図２３】
2019189493.tif 000028